Brevet FR3075217A1 (20190621)

REVENDICATIONS1. Procede de fabrication d'un adhesif pour le collage de feutres abradables, le procede comprenant : - la fourniture d'une poudre d'aluminium, - la fourniture d'une poudre d'oxyde de zinc, - la fourniture d'un silicate, une etape de mélange, caracterise en ce que l'etape de mélange comprend : une premiere etape de mélange pendant laquelle on mélange la poudre d'aluminium avec la poudre d'oxyde de zinc pour former un premier composant, puis une deuxierne etape de mélange pendant laquelle on mélange le premier composant avec un deuxierne composant comprenant le silicate, moyennant quoi on obtient ('adhesif.\n<CLM>\1\tProcede de fabrication d'un adhesif selon la revendication 1, caracterise en ce que la premiere etape comprend le mélange de 94% a 98% en masse de la poudre d'aluminium avec 2% a 6% en masse de la poudre d'oxyde de zinc.\n<CLM>\1\tProcede de fabrication d'un adhesif selon la revendication 1 ou 2, caracterise en ce que la deuxierne etape comprend le mélange de 35% a 45% en masse du premier composant avec 55% a 65% en masse du deuxierne composant.\n<CLM>\1\tProcede de fabrication d'un adhesif selon l'une quelconque des revendications precedentes, caracterise en ce que le silicate est un silicate de potassium, un silicate de sodium ou un silicate de calcium.\n<CLM>\1\tProcede de fabrication d'un adhesif selon l'une quelconque des revendications precedentes, caracterise en ce que le procede ne comprend pas la fourniture de chrome hexavalent. 10\n<CLM>\1\tProcede de fabrication d'un adhesif selon l'une quelconque des revendications precedentes, caracterise en ce que le procede comprend la fourniture de l'eau et l'etape de mélange comprend en outre une troisierne etape de mélange, avant la 5 deuxierne etape de mélange, pendant laquelle on mélange le silicate avec l'eau pour former le deuxierne composant.\n<CLM>\1\tProcede de fabrication d'un adhesif selon l'une quelconque des revendications precedentes, caracterise en ce qu'il comprend en outre une etape de 10 ('application de l'adhesif, puis une etape de polymerisation comprenant le sechage et l'etuvage a haute temperature.\n<CLM>\1\tUn adhesif qui peut etre fabrique par le procede de fabrication selon l'une quelconque des revendications precedentes, caracterise en ce que l'adhesif consiste en de 15 la poudre d'aluminium, la poudre d'oxyde de zinc et le silicate.\n<CLM>\1\tUn kit bi-composant pour la fabrication de l'adhesif pour le collage de feutres abradables, caracterise en ce que le premier composant comprend de la poudre d'aluminium et de la poudre 20 d'oxyde de zinc, et separement, le deuxierne composant comprend un silicate, les deux composants destines a etre mélanges ensemble pour fabriquer l'adhesif.\n<CLM>\1\tUn kit selon la revendication 9, caracterise en ce que le premier composant 25 comprend 94% a 98% en masse de la poudre d'aluminium et 2% a 6% en masse de la poudre d'oxyde de zinc.\n<CLM>\1\tUn kit selon la revendication 9 ou 10, caracterise en ce que le premier composant est 35% a 45% en masse et le deuxierne composant est 55% a 65% en masse. 30\n<CLM>\1\tUn kit selon l'une quelconque des revendications precedentes, caracterise en ce que le kit ne comprend pas de chrome hexavalent.